(57)【要約】  対象物（ハードコート層等）に優れた防汚性（油性インクはじき性、指紋汚れ除去性）および防汚性の擦れ耐性を付与できる含フッ素化合物の提供。  ポリ（オキシペルフルオロアルキレン）鎖および１つの活性水素含有基を有する化合物（ａ１）と、ポリ（オキシペルフルオロアルキレン）鎖および２つの活性水素含有基を有する化合物（ａ２）と、重合性炭素−炭素二重結合および活性水素含有基を有する化合物（ｂ）と、ポリイソシアネート（ｃ）との反応生成物であって、化合物（ａ１）に由来する部分と化合物（ａ２）に由来する部分との合計（１００質量％）に対する化合物（ａ１）に由来する部分の割合が、６０〜９９．９質量％である。【特許請求の範囲】
【請求項１】
ポリ（オキシペルフルオロアルキレン）鎖および１つの活性水素含有基を有する化合物（ａ１）と、
ポリ（オキシペルフルオロアルキレン）鎖および２つの活性水素含有基を有する化合物（ａ２）と、
重合性炭素−炭素二重結合および活性水素含有基を有する化合物（ｂ）と、
ポリイソシアネート（ｃ）と
の反応生成物であって、
前記化合物（ａ１）に由来する部分と前記化合物（ａ２）に由来する部分との合計（１００質量％）に対する前記化合物（ａ１）に由来する部分の割合が、６０〜９９．９質量％であることを特徴とする含フッ素化合物。
【請求項２】
前記化合物（ａ１）の数平均分子量が、１，０００〜６，０００であり、
前記化合物（ａ２）の数平均分子量が、１，０００〜６，０００である、請求項１に記載の含フッ素化合物。
【請求項３】
前記化合物（ａ１）が、下式（１）で表される化合物であり、
前記化合物（ａ２）が、下式（２）で表される化合物である、請求項１または２に記載の含フッ素化合物。
Ｄ１−（Ｃｍ１Ｆ２ｍ１Ｏ）ｎ１−Ｅ１  ・・・（１）
ただし、
Ｄ１は、Ｄ１１−Ｒｆ１−Ｏ−ＣＨ２−またはＤ１２−Ｏ−であり、
Ｄ１１は、ＣＦ３−またはＣＦ３−Ｏ−であり、
Ｒｆ１は、炭素数１〜２０のフルオロアルキレン基、炭素−炭素原子間にエーテル性酸素原子を有する炭素数２〜２０のフルオロアルキレン基、炭素数１〜２０のアルキレン基、または炭素−炭素原子間にエーテル性酸素原子を有する炭素数２〜２０のアルキレン基であり、
Ｄ１２は、炭素数１〜６のペルフルオロアルキル基であり、
ｍ１は、１〜６の整数であり、
ｎ１は、２〜２００の整数であり、（Ｃｍ１Ｆ２ｍ１Ｏ）ｎ１は、ｍ１の異なる２種以上のＣｍ１Ｆ２ｍ１Ｏからなるものであってもよく、
Ｅ１は、１つのヒドロキシ基を有する１価の有機基である。
Ｅ２１−（Ｃｍ２Ｆ２ｍ２Ｏ）ｎ２−Ｅ２２  ・・・（２）
ただし、
Ｅ２１およびＥ２２は、それぞれ独立に１つのヒドロキシ基を有する１価の有機基であり、
ｍ２は、１〜６の整数であり、
ｎ２は、２〜２００の整数であり、（Ｃｍ２Ｆ２ｍ２Ｏ）ｎ２は、ｍ２の異なる２種以上のＣｍ２Ｆ２ｍ２Ｏからなるものであってもよい。
【請求項４】
前記（Ｃｍ１Ｆ２ｍ１Ｏ）ｎ１および前記（Ｃｍ２Ｆ２ｍ２Ｏ）ｎ２が、いずれも、｛（ＣＦ２Ｏ）ｎ１１（ＣＦ２ＣＦ２Ｏ）ｎ１２｝（ただし、ｎ１１は、１以上の整数であり、ｎ１２は、１以上の整数であり、ｎ１１＋ｎ１２は、２〜２００の整数であり、ｎ１１個のＣＦ２Ｏおよびｎ１２個のＣＦ２ＣＦ２Ｏの結合順序は限定されない。）である、請求項３に記載の含フッ素化合物。
【請求項５】
前記Ｄ１１−Ｒｆ１−Ｏ−ＣＨ２−が、ＲＦ２−Ｏ−ＣＨＦＣＦ２−Ｏ−ＣＨ２−（ただし、ＲＦ２は、末端がＣＦ３である、炭素数１〜６のペルフルオロアルキル基である。）である、請求項３または４に記載の含フッ素化合物。
【請求項６】
前記化合物（ａ１）が、前記化合物（ａ２）のＥ２１またはＥ２２をＤ１に変換して得られた化合物である、請求項３〜５のいずれか一項に記載の含フッ素化合物。
【請求項７】
ポリ（オキシペルフルオロアルキレン）鎖および１つの活性水素含有基を有する化合物（ａ１）と、
前記化合物（ａ１）との合計（１００質量％）に対する割合が０．１〜４０質量％となる量の、ポリ（オキシペルフルオロアルキレン）鎖および２つの活性水素含有基を有する化合物（ａ２）と、
前記化合物（ａ１）と前記化合物（ａ２）との合計（１００質量％）に対する割合が１０〜５０質量％となる量の、重合性炭素−炭素二重結合および活性水素含有基を有する化合物（ｂ）と、
ポリイソシアネート（ｃ）とを該ポリイソシアネート（ｃ）のイソシアネート基が残存しない割合で反応させることを特徴とする含フッ素化合物の製造方法。
【請求項８】
前記化合物（ａ１）と前記化合物（ａ２）の混合物に前記ポリイソシアネート（ｃ）を反応させてイソシアネート基を有する反応中間体を製造し、次いで該反応中間体に前記化合物（ｂ）を反応させる、請求項７に記載の製造方法。
【請求項９】
前記化合物（ａ１）が前記化合物（ａ２）の活性水素含有基の１つを活性水素含有基以外の基に変換して得られた化合物であり、前記化合物（ａ１）と化合物（ａ２）の混合物が前記変換において得られた、生成した化合物（ａ１）と未変換の化合物（ａ２）との混合物である、請求項８に記載の製造方法。
【請求項１０】
請求項１〜６のいずれか一項に記載の含フッ素化合物と、
光重合性化合物（ただし、前記含フッ素化合物を除く。）と、
光重合開始剤と
を含むことを特徴とする光硬化性組成物。
【請求項１１】
請求項１０に記載の光硬化性組成物と、
溶媒と
を含むことを特徴とするコーティング液。
【請求項１２】
請求項１０に記載の光硬化性組成物または請求項１１に記載のコーティング液からなる、ハードコート層形成用組成物。
【請求項１３】
基材と、
請求項１２に記載のハードコート層形成用組成物から形成したハードコート層と
を有することを特徴とする物品。
【発明の詳細な説明】
【技術分野】
【０００１】
本発明は、含フッ素化合物、該含フッ素化合物を含む光硬化性組成物およびコーティング液、ならびに該光硬化性組成物または該コーティング液からなるハードコート層形成用組成物および該組成物から形成したハードコート層を有する物品に関する。
【背景技術】
【０００２】
光学物品、ディスプレイ、光記録媒体等は、通常、傷つき等を防止するためのハードコート層を表面に有する。
また、該物品には、汚れ（指紋、皮脂、汗、化粧品、食品、油性インク等）が表面に付着しにくく、汚れが表面に付着しても容易に除去できる特性、すなわち防汚性を有することが望まれる。たとえば、メガネレンズの表面に汚れが付着すると、良好な視界を妨げ、見栄えを悪くする。光記録媒体の表面に汚れが付着すると、信号の記録および再生に障害が発生することがある。ディスプレイの表面に汚れが付着すると、視認性が低下し、タッチパネル付きディスプレイにおいては操作性に悪影響を及ぼす。【０００３】
ハードコート層に防汚性を付与できる物質としては、トリイソシアネートと、１つの活性水素を有するペルフルオロポリエーテルと、活性水素および重合性炭素−炭素二重結合を有するモノマーとを反応させて得られた含フッ素化合物が提案されている（特許文献１）。
【先行技術文献】
【特許文献】
【０００４】
【特許文献１】特許第３９６３１６９号公報
【発明の概要】
【発明が解決しようとする課題】
【０００５】
しかしながら、本発明者らの検討によれば、特許文献１に記載の含フッ素化合物を含む組成物から形成されるハードコート層は、擦れによって防汚性が低下しやすい。以下、擦れによって防汚性が低下しにくい性質を「防汚性の擦れ耐性」とも記す。【０００６】
本発明は、対象物（ハードコート層等）に優れた防汚性（油性インクはじき性、指紋汚れ除去性）および防汚性の擦れ耐性を付与できる含フッ素化合物；防汚性および防汚性の擦れ耐性に優れる対象物を形成できる光硬化性組成物およびコーティング液；防汚性および防汚性の擦れ耐性に優れるハードコート層を形成できるハードコート層形成用組成物；ならびに、防汚性および防汚性の擦れ耐性に優れるハードコート層を有する物品の提供を目的とする。
【課題を解決するための手段】
【０００７】
本発明は、下記［１］〜［１３］の構成を有する含フッ素化合物、含フッ素化合物の製造方法、光硬化性組成物、コーティング液、ハードコート層形成用組成物および物品を提供する。【０００８】
［１］ポリ（オキシペルフルオロアルキレン）鎖および１つの活性水素含有基を有する化合物（ａ１）と、ポリ（オキシペルフルオロアルキレン）鎖および２つの活性水素含有基を有する化合物（ａ２）と、重合性炭素−炭素二重結合および活性水素含有基を有する化合物（ｂ）と、ポリイソシアネート（ｃ）との反応生成物であって、前記化合物（ａ１）に由来する部分と前記化合物（ａ２）に由来する部分との合計（１００質量％）に対する前記化合物（ａ１）に由来する部分の割合が、６０〜９９．９質量％であることを特徴とする含フッ素化合物。
［２］前記化合物（ａ１）の数平均分子量が、１，０００〜６，０００であり、前記化合物（ａ２）の数平均分子量が、１，０００〜６，０００である、［１］の含フッ素化合物。【０００９】
［３］前記化合物（ａ１）が、下式（１）で表される化合物であり、
前記化合物（ａ２）が、下式（２）で表される化合物である、［１］または［２］の含フッ素化合物。
Ｄ１−（Ｃｍ１Ｆ２ｍ１Ｏ）ｎ１−Ｅ１  ・・・（１）
ただし、
Ｄ１は、Ｄ１１−Ｒｆ１−Ｏ−ＣＨ２−またはＤ１２−Ｏ−であり、
Ｄ１１は、ＣＦ３−またはＣＦ３−Ｏ−であり、
Ｒｆ１は、炭素数１〜２０のフルオロアルキレン基、炭素−炭素原子間にエーテル性酸素原子を有する炭素数２〜２０のフルオロアルキレン基、炭素数１〜２０のアルキレン基、または炭素−炭素原子間にエーテル性酸素原子を有する炭素数２〜２０のアルキレン基であり、
Ｄ１２は、炭素数１〜６のペルフルオロアルキル基であり、
ｍ１は、１〜６の整数であり、
ｎ１は、２〜２００の整数であり、（Ｃｍ１Ｆ２ｍ１Ｏ）ｎ１は、ｍ１の異なる２種以上のＣｍ１Ｆ２ｍ１Ｏからなるものであってもよく、
Ｅ１は、１つのヒドロキシ基を有する１価の有機基である。
Ｅ２１−（Ｃｍ２Ｆ２ｍ２Ｏ）ｎ２−Ｅ２２  ・・・（２）
ただし、
Ｅ２１およびＥ２２は、それぞれ独立に１つのヒドロキシ基を有する１価の有機基であり、
ｍ２は、１〜６の整数であり、
ｎ２は、２〜２００の整数であり、（Ｃｍ２Ｆ２ｍ２Ｏ）ｎ２は、ｍ２の異なる２種以上のＣｍ２Ｆ２ｍ２Ｏからなるものであってもよい。
［４］前記（Ｃｍ１Ｆ２ｍ１Ｏ）ｎ１および前記（Ｃｍ２Ｆ２ｍ２Ｏ）ｎ２が、いずれも、｛（ＣＦ２Ｏ）ｎ１１（ＣＦ２ＣＦ２Ｏ）ｎ１２｝（ただし、ｎ１１は、１以上の整数であり、ｎ１２は、１以上の整数であり、ｎ１１＋ｎ１２は、２〜２００の整数であり、ｎ１１個のＣＦ２Ｏおよびｎ１２個のＣＦ２ＣＦ２Ｏの結合順序は限定されない。）である、［３］の含フッ素化合物。
［５］前記Ｄ１１−Ｒｆ１−Ｏ−ＣＨ２−が、ＲＦ２−Ｏ−ＣＨＦＣＦ２−Ｏ−ＣＨ２−（ただし、ＲＦ２は、末端がＣＦ３である、炭素数１〜６のペルフルオロアルキル基である。）である、［３］または［４］の含フッ素化合物。
［６］前記化合物（ａ１）が、前記化合物（ａ２）のＥ２１またはＥ２２をＤ１に変換して得られた化合物である、［３］〜［５］のいずれかの含フッ素化合物。【００１０】
［７］ポリ（オキシペルフルオロアルキレン）鎖および１つの活性水素含有基を有する化合物（ａ１）と、前記化合物（ａ１）との合計（１００質量％）に対する割合が０．１〜４０質量％となる量の、ポリ（オキシペルフルオロアルキレン）鎖および２つの活性水素含有基を有する化合物（ａ２）と、前記化合物（ａ１）と前記化合物（ａ２）との合計（１００質量％）に対する割合が１０〜５０質量％となる量の、重合性炭素−炭素二重結合および活性水素含有基を有する化合物（ｂ）と、ポリイソシアネート（ｃ）とを該ポリイソシアネート（ｃ）のイソシアネート基が残存しない割合で反応させることを特徴とする含フッ素化合物の製造方法。
［８］前記化合物（ａ１）と前記化合物（ａ２）の混合物に前記ポリイソシアネート（ｃ）を反応させてイソシアネート基を有する反応中間体を製造し、次いで該反応中間体に前記化合物（ｂ）を反応させる、［７］の製造方法。
［９］前記化合物（ａ１）が前記化合物（ａ２）の活性水素含有基の１つを活性水素含有基以外の基に変換して得られた化合物であり、前記化合物（ａ１）と化合物（ａ２）の混合物が前記変換において得られた、生成した化合物（ａ１）と未変換の化合物（ａ２）との混合物である、［８］の製造方法。【００１１】
［１０］前記［１］〜［６］のいずれかの含フッ素化合物と、光重合性化合物（ただし、前記含フッ素化合物を除く。）と、光重合開始剤とを含むことを特徴とする光硬化性組成物。
［１１］前記［１０］の光硬化性組成物と、溶媒とを含むことを特徴とするコーティング液。
［１２］前記［１０］の光硬化性組成物または［１１］のコーティング液からなる、ハードコート層形成用組成物。
［１３］基材と、［１２］のハードコート層形成用組成物から形成したハードコート層とを有することを特徴とする物品。
【発明の効果】
【００１２】
本発明の含フッ素化合物は、対象物に優れた防汚性および防汚性の擦れ耐性を付与できる。
本発明の光硬化性組成物およびコーティング液は、防汚性および防汚性の擦れ耐性に優れる対象物を形成できる。
本発明のハードコート層形成用組成物は、防汚性および防汚性の擦れ耐性に優れるハードコート層を形成できる。
本発明の物品は、防汚性および防汚性の擦れ耐性に優れるハードコート層を有する。
【発明を実施するための形態】
【００１３】
本明細書において、式（１）で表される化合物を化合物（１）と記す。他の式で表される化合物も同様に記す。
本明細書において、光硬化性組成物、コーティング液およびハードコート層形成用組成物を総称して、「硬化性組成物」と記すこともある。ただし、それらが溶媒を含む場合は溶媒以外の成分の組成物をいう。
本明細書における下記の用語の意味は以下の通りである。
「ポリ（オキシペルフルオロアルキレン）鎖」とは、２つ以上のオキシペルフルオロアルキレン単位が連結した分子鎖を意味する。
「オキシペルフルオロアルキレン単位」とは、ペルフルオロアルキレン基の片末端に酸素原子を有する単位を意味し、その化学式は、酸素原子をペルフルオロアルキレン基の右側に記載して表すものとする。
「エーテル性酸素原子」とは、炭素−炭素原子間においてエーテル結合（−Ｏ−）を形成する酸素原子を意味する。
「フルオロアルキレン基」とは、アルキレン基の水素原子の一部またはすべてがフッ素原子に置換された基を意味し、「ペルフルオロアルキレン基」とは、アルキレン基の水素原子のすべてがフッ素原子に置換された基を意味する。
「ペルフルオロアルキル基」とは、アルキル基の水素原子のすべてがフッ素原子に置換された基を意味する。
「（メタ）アクリロイル基」とは、アクリロイル基およびメタクリロイル基の総称である。
「（メタ）アクリレート」とは、アクリレートおよびメタクリレートの総称である。
「対象物」とは、防汚性を付与されるものを意味する。対象物としては、たとえば、ハードコート層、撥液層、離型層、成形品等が挙げられる。
【００１４】
〔含フッ素化合物〕
本発明の含フッ素化合物（以下、「含フッ素化合物（Ｘ）」とも記す。）は、ポリ（オキシペルフルオロアルキレン）鎖および１つの活性水素含有基を有する化合物（ａ１）と、ポリ（オキシペルフルオロアルキレン）鎖および２つの活性水素含有基を有する化合物（ａ２）と、重合性炭素−炭素二重結合および活性水素含有基を有する化合物（ｂ）と、ポリイソシアネート（ｃ）との反応生成物であり、化合物（ａ１）に由来する部分と化合物（ａ２）に由来する部分との合計（１００質量％）に対する化合物（ａ１）に由来する部分の割合は６０〜９９．９質量％である。
【００１５】
含フッ素化合物（Ｘ）は反応生成物であり、かつ化合物（ａ２）およびポリイソシアネート（ｃ）が多官能性化合物であることから、含フッ素化合物（Ｘ）は、通常、単一化合物ではなく、上記各反応性化合物に由来する部分の数が異なる化合物の混合物である。
化合物（ａ１）、化合物（ａ２）、化合物（ｂ）およびポリイソシアネート（ｃ）を反応させて含フッ素化合物（Ｘ）を得る場合、ポリイソシアネート（ｃ）と、これに反応する化合物（ａ１）、化合物（ａ２）および化合物（ｂ）との組み合わせによって、以下の含フッ素化合物（Ｘ１）〜（Ｘ４）が生成すると考えられる。
（Ｘ１）ポリイソシアネート（ｃ）に化合物（ａ１）および化合物（ｂ）が反応した含フッ素化合物。
（Ｘ２）ポリイソシアネート（ｃ）に化合物（ａ１）のみが反応した含フッ素化合物。
（Ｘ３）ポリイソシアネート（ｃ）に化合物（ｂ）のみが反応した含フッ素化合物。
（Ｘ４）２つ以上のポリイソシアネート（ｃ）の間を化合物（ａ２）が連結し、さらに各ポリイソシアネート（ｃ）の、架橋に寄与しないイソシアナート基に化合物（ａ１）および化合物（ｂ）のいずれか一方または両方が反応した架橋タイプの含フッ素化合物。
【００１６】
含フッ素化合物（Ｘ１）としては、（ポリイソシアネート（ｃ）のイソシアナート基の数−１）種類の含フッ素化合物（Ｘ１）が存在する。たとえば、ポリイソシアネート（ｃ）が３つのイソシアナート基を有する場合には、ポリイソシアネート（ｃ）に２つの化合物（ａ１）および１つの化合物（ｂ）が反応した含フッ素化合物と、ポリイソシアネート（ｃ）に１つの化合物（ａ１）および２つの化合物（ｂ）が反応した含フッ素化合物の２種類が存在する。
また、含フッ素化合物（Ｘ４）としては、全体の化合物（ａ２）およびポリイソシアネート（ｃ）の数、および各ポリイソシアネート（ｃ）に反応する化合物（ａ１）および化合物（ｂ）の組み合わせに応じて、無数の種類が存在する。
【００１７】
たとえば、活性水素含有基がヒドロキシ基であり、ポリイソシアネート（ｃ）がトリイソシアネートである場合、下式に示すように、片末端がトリフルオロメチル基である化合物（ａ１）と、化合物（ａ２）と、化合物（ｂ）と、ポリイソシアネート（ｃ）とが反応すると、各化合物がウレタン結合によって結合された含フッ素化合物（Ｘ１）〜（Ｘ４）の混合物が製造され得る。
【００１８】
【化１】
2016175315.tif 000002
【００１９】
ただし、Ｒａ１は、化合物（ａ１）から末端のトリフルオロメチル基およびヒドロキシ基を除いた残基であり、Ｒａ２は、化合物（ａ２）から両末端のヒドロキシ基を除いた残基であり、Ｒｂは、化合物（ｂ）から末端の重合性炭素−炭素二重結合およびヒドロキシ基を除いた残基であり、Ｒｃは、ポリイソシアネート（ｃ）からイソシアナート基を除いた残基である。また、含フッ素化合物（Ｘ４）は、多くの種類のうちの一例である。
【００２０】
（ポリ（オキシペルフルオロアルキレン）鎖）
ポリ（オキシペルフルオロアルキレン）鎖は、２つ以上のオキシペルフルオロアルキレン単位が連結した分子鎖であり、ポリ（オキシペルフルオロアルキレン）鎖の一端は炭素原子、他端は酸素原子である。本明細書ではその化学式を炭素末端側を左側に、酸素末端側を右側に記載して表す。
化合物（ａ１）および化合物（ａ２）はポリ（オキシペルフルオロアルキレン）鎖を有する。それぞれの化合物におけるポリ（オキシペルフルオロアルキレン）鎖は同一でも異なっていてもよい。通常は、ポリ（オキシペルフルオロアルキレン）鎖を有する原料化合物から化合物（ａ１）および化合物（ａ２）が製造されることより、ポリ（オキシペルフルオロアルキレン）鎖が同一の化合物（ａ１）と化合物（ａ２）とを使用して、含フッ素化合物（Ｘ）が製造される。また、化合物（ａ２）の活性水素含有基の１つを活性水素含有基以外の基に変換して得られた化合物（ａ１）を用いる場合もまたポリ（オキシペルフルオロアルキレン）鎖が同一の化合物（ａ１）と化合物（ａ２）とが使用される。
【００２１】
ポリ（オキシペルフルオロアルキレン）鎖は、対象物に防汚性を付与する。
ポリ（オキシペルフルオロアルキレン）鎖としては、対象物に防汚性を充分に付与する点から、下式で表される鎖が好ましい。
化合物（ａ１）のポリ（オキシペルフルオロアルキレン）鎖：（Ｃｍ１Ｆ２ｍ１Ｏ）ｎ１
化合物（ａ２）のポリ（オキシペルフルオロアルキレン）鎖：（Ｃｍ２Ｆ２ｍ２Ｏ）ｎ２
ただし、ｍ１、ｍ２は、１〜６の整数であり、ｎ１、ｎ２は、２〜２００の整数であり、（Ｃｍ１Ｆ２ｍ１Ｏ）ｎ１は、ｍ１の異なる２種以上のＣｍ１Ｆ２ｍ１Ｏからなるものであってもよく、（Ｃｍ２Ｆ２ｍ２Ｏ）ｎ２は、ｍ２の異なる２種以上のＣｍ２Ｆ２ｍ２Ｏからなるものであってもよい。
（Ｃｍ１Ｆ２ｍ１Ｏ）ｎ１、（Ｃｍ２Ｆ２ｍ２Ｏ）ｎ２は同じ意味を表すことより、以下、（Ｃｍ１Ｆ２ｍ１Ｏ）ｎ１を代表にしてポリ（オキシペルフルオロアルキレン）鎖を説明する。
【００２２】
ｍ１は、対象物に防汚性を充分に付与する点からは、１〜３の整数が好ましく、１または２が特に好ましい。
ｍ１が２以上の場合、Ｃｍ１Ｆ２ｍ１は、直鎖状であってもよく、分岐状であってもよい。対象物に防汚性を充分に付与する点からは、直鎖状が好ましい。
【００２３】
ｎ１は、対象物に防汚性を充分に付与する点から、３以上の整数が好ましく、４以上の整数がより好ましく、５以上の整数が特に好ましい。化合物（ａ１）や化合物（ａ２）の数平均分子量が大きすぎると、含フッ素化合物（Ｘ）の単位分子量当たりに存在する重合性炭素−炭素二重結合の数が減少し、対象物の防汚性の擦れ耐性が低下する点、また、硬化性組成物における含フッ素化合物（Ｘ）と他の成分との相溶性に優れる点から、ｎ１は、１００以下の整数が好ましく、８０以下の整数がより好ましく、６０以下の整数が特に好ましい。
【００２４】
（Ｃｍ１Ｆ２ｍ１Ｏ）ｎ１において、ｍ１の異なる２種以上のＣｍ１Ｆ２ｍ１Ｏが存在する場合、各Ｃｍ１Ｆ２ｍ１Ｏの結合順序は限定されない。たとえば、ＣＦ２ＯとＣＦ２ＣＦ２Ｏが存在する場合、ＣＦ２ＯとＣＦ２ＣＦ２Ｏがランダムまたは交互に配置されてもよく、複数のＣＦ２Ｏからなるブロックと複数のＣＦ２ＣＦ２Ｏからなるブロックが連結してもよい。
【００２５】
（Ｃｍ１Ｆ２ｍ１Ｏ）ｎ１は、対象物に防汚性を充分に付与する点からは、｛（ＣＦ２Ｏ）ｎ１１（ＣＦ２ＣＦ２Ｏ）ｎ１２｝（ただし、ｎ１１は、１以上の整数であり、ｎ１２は、１以上の整数であり、ｎ１１＋ｎ１２は、２〜２００の整数であり、ｎ１１個のＣＦ２Ｏおよびｎ１２個のＣＦ２ＣＦ２Ｏの結合順序は限定されない。）が好ましい。
｛（ＣＦ２Ｏ）ｎ１１（ＣＦ２ＣＦ２Ｏ）ｎ１２｝は運動性に優れ、そのため、対象物の潤滑性が優れる。特に（ＣＦ２Ｏ）ｎ１１は、炭素数が１で酸素原子を有する基であるため、運動性により優れる。
【００２６】
｛（ＣＦ２Ｏ）ｎ１１（ＣＦ２ＣＦ２Ｏ）ｎ１２｝は、化合物（ａ１）や化合物（ａ２）の製造のしやすさ等の点から、｛（ＣＦ２Ｏ）ｎ１１（ＣＦ２ＣＦ２Ｏ）ｎ１２｝の後述するＤ１１の−ＣＨ２−に結合する側の末端はＣＦ２Ｏであることが好ましい。−ＣＨ２−に結合する側の末端がＣＦ２Ｏである｛（ＣＦ２Ｏ）ｎ１１（ＣＦ２ＣＦ２Ｏ）ｎ１２｝を、以下、ＣＦ２Ｏ｛（ＣＦ２Ｏ）ｎ１１−１（ＣＦ２ＣＦ２Ｏ）ｎ１２｝と表す。なお、ＣＦ２Ｏ｛（ＣＦ２Ｏ）ｎ１１−１（ＣＦ２ＣＦ２Ｏ）ｎ１２｝においても、前記のように、（ｎ１１−１）個の（ＣＦ２Ｏ）およびｎ１２個の（ＣＦ２ＣＦ２Ｏ）の結合順序は限定されない。
【００２７】
ｎ１１は、対象物に防汚性を充分に付与する点から、２以上の整数が好ましく、３以上の整数が特に好ましい。化合物（ａ１）の数平均分子量が大きすぎると、含フッ素化合物（Ｘ）の単位分子量当たりに存在する重合性炭素−炭素二重結合の数が減少し、対象物の防汚性の擦れ耐性が低下する点、また、硬化性組成物における含フッ素化合物（Ｘ）と他の成分との相溶性に優れる点から、ｎ１１は、５０以下の整数が好ましく、４０以下の整数がより好ましく、３０以下の整数が特に好ましい。
【００２８】
ｎ１２は、対象物に防汚性を充分に付与する点から、２以上の整数が特に好ましい。化合物（ａ１）や化合物（ａ２）の数平均分子量が大きすぎると、含フッ素化合物（Ｘ）の単位分子量当たりに存在する重合性炭素−炭素二重結合の数が減少し、対象物の防汚性の擦れ耐性が低下する点、また、硬化性組成物における含フッ素化合物（Ｘ）と他の成分との相溶性に優れる点から、ｎ１２は、５０以下の整数が好ましく、４０以下の整数がより好ましく、３０以下の整数が特に好ましい。
【００２９】
ｎ１１とｎ１２との比率は、対象物に潤滑性を充分に付与する点からは、ｎ１２がｎ１１の１〜３倍であることが好ましい。
【００３０】
化合物（ａ１）や化合物（ａ２）は、（Ｃｍ１Ｆ２ｍ１Ｏ）ｎ１におけるｎ１の数が異なる複数種の化合物の混合物として製造され得る。この場合、混合物としてのｎ１の平均値は、２〜１００が好ましく、４〜８０が特に好ましい。また、化合物（ａ１）や化合物（ａ２）は、｛（ＣＦ２Ｏ）ｎ１１（ＣＦ２ＣＦ２Ｏ）ｎ１２｝におけるｎ１１およびｎ１２の数が異なる複数種の化合物の混合物として製造され得る。この場合、混合物としてのｎ１１の平均値は、１〜５０が好ましく、ｎ１２の平均値は１〜５０が好ましい。
【００３１】
（活性水素含有基）
化合物（ａ１）および化合物（ａ２）における活性水素含有基は、ポリイソシアネート（ｃ）のイソシアナート基と反応し、化合物（ａ１）および化合物（ａ２）の構造を含フッ素化合物（Ｘ）の構造の一部として組み入れるためのものである。
活性水素含有基としては、ヒドロキシ基、カルボキシ基、アミノ基等が挙げられる。原料の入手容易性の点から、ヒドロキシ基が特に好ましい。
【００３２】
（化合物（ａ１））
化合物（ａ１）は、前記ポリ（オキシペルフルオロアルキレン）鎖および１つの活性水素含有基を有する化合物である。化合物（ａ１）は、対象物（ハードコート層等）に防汚性を充分に付与する点から、１つのペルフルオロアルキル基を有することが好ましい。
【００３３】
化合物（ａ１）としては、対象物に防汚性を充分に付与する点から、下式（１）で表される化合物（１）が好ましい。
Ｄ１−（Ｃｍ１Ｆ２ｍ１Ｏ）ｎ１−Ｅ１  ・・・（１）
ただし、
Ｄ１は、Ｄ１１−Ｒｆ１−Ｏ−ＣＨ２−またはＤ１２−Ｏ−であり、
Ｄ１１は、ＣＦ３−またはＣＦ３−Ｏ−であり、
Ｒｆ１は、炭素数１〜２０のフルオロアルキレン基、炭素−炭素原子間にエーテル性酸素原子を有する炭素数２〜２０のフルオロアルキレン基、炭素数１〜２０のアルキレン基、または炭素−炭素原子間にエーテル性酸素原子を有する炭素数２〜２０のアルキレン基であり、
Ｄ１２は、炭素数１〜６のペルフルオロアルキル基であり、
ｍ１は、１〜６の整数であり、
ｎ１は、２〜２００の整数であり、（Ｃｍ１Ｆ２ｍ１Ｏ）ｎ１は、ｍ１の異なる２種以上のＣｍ１Ｆ２ｍ１Ｏからなるものであってもよく、
Ｅ１は、１つのヒドロキシ基を有する１価の有機基である。
【００３４】
Ｄ１１はＣＦ３−またはＣＦ３−Ｏ−であるため、化合物（１）の一方の末端がＣＦ３−となる。そのため、化合物（１）は、対象物に防汚性を充分に付与できる。
【００３５】
Ｒｆ１における水素原子の数は、対象物に潤滑性を充分に付与する点からは、１以上が好ましい。Ｒｆ１における水素原子の数は、（Ｒｆ１の炭素数）×２以下であり、対象物に防汚性を充分に付与する点から、（Ｒｆ１の炭素数）以下が好ましい。対象物に防汚性を充分に付与する点からは、Ｒｆ１が水素原子を含まないことが好ましい。
【００３６】
Ｒｆ１が水素原子を有することによって、上述の（Ｃｍ１Ｆ２ｍ１Ｏ）ｎ１の運動性がより向上し、対象物に潤滑性を充分に付与でき、硬化性組成物における含フッ素化合物（Ｘ）と他の成分との相溶性が優れる。一方、Ｒｆ１が水素原子を有しない場合、対象物に潤滑性を充分に付与できず、硬化性組成物における含フッ素化合物（Ｘ）と他の成分との相溶性が不充分であり、硬化性組成物の貯蔵安定性が不充分である。
【００３７】
Ｒｆ１としては、化合物（１）の製造のしやすさの点から、下式（ｇ１−１）で表される基、下式（ｇ１−２）で表される基または下式（ｇ１−３）で表される基が好ましい。なお、ＲＦはＤ１１に結合する基である。
−ＲＦ−Ｏ−ＣＨＦＣＦ２−  ・・・（ｇ１−１）
−ＲＦ−ＣＨＦＣＦ２−  ・・・（ｇ１−２）
−ＲＦ−ＣｚＨ２ｚ−  ・・・（ｇ１−３）
ただし、ＲＦは、単結合、炭素数１〜１５のペルフルオロアルキレン基、または炭素−炭素原子間にエーテル性酸素原子を有する炭素数２〜１５のペルフルオロアルキレン基であり、ｚは、１〜４の整数である。
【００３８】
ＲＦは、対象物に防汚性を充分に付与する点から、炭素数１〜９のペルフルオロアルキレン基、または炭素−炭素原子間にエーテル性酸素原子を有する炭素数２〜１３のペルフルオロアルキレン基が好ましい。ペルフルオロアルキレン基は、直鎖状でも分岐状でもよい。
ｚは、１〜３の整数が好ましい。ｚが３以上の場合、ＣｚＨ２ｚは、直鎖状であってもよく、分岐状であってもよく、直鎖状が好ましい。
【００３９】
Ｒｆ１としては、化合物（１）の製造のしやすさの点から、式（ｇ１−１）で表される基が好ましく、Ｄ１１−Ｒｆ１−Ｏ−ＣＨ２−基としては、下記の式（ｇ２）で表される基が好ましい。
ＲＦ２−Ｏ−ＣＨＦＣＦ２−Ｏ−ＣＨ２−  ・・・（ｇ２）
ただし、ＲＦ２は、末端がＣＦ３である、炭素数１〜６のペルフルオロアルキル基である。
式（ｇ２）で表される基は、ＨＯ−ＣＨ２−を有するポリ（オキシペルフルオロアルキレン）鎖含有化合物に、ＲＦ２−Ｏ−ＣＦ＝ＣＦ２で表されるペルフルオロ（アルキルビニルエーテル）を付加させることにより形成できる。
式（ｇ２）で表される基の具体例としては、以下の基が挙げられる。
ＣＦ３Ｏ−ＣＨＦＣＦ２−Ｏ−ＣＨ２−、
ＣＦ３ＣＦ２−Ｏ−ＣＨＦＣＦ２−Ｏ−ＣＨ２−、
ＣＦ３ＣＦ２ＣＦ２−Ｏ−ＣＨＦＣＦ２−Ｏ−ＣＨ２−、
ＣＦ３ＣＦ２ＣＦ２ＣＦ２−Ｏ−ＣＨＦＣＦ２−Ｏ−ＣＨ２−、
ＣＦ３ＣＦ２ＣＦ２ＣＦ２ＣＦ２ＣＦ２−Ｏ−ＣＨＦＣＦ２−Ｏ−ＣＨ２−。
【００４０】
Ｄ１２のペルフルオロアルキル基は、直鎖状であってもよく、分岐状であってもよい。
Ｄ１２としては、対象物に防汚性を充分に付与する点から、炭素数１〜３のペルフルオロアルキル基が好ましく、ＣＦ３−またはＣＦ３ＣＦ２−が特に好ましい。
【００４１】
Ｅ１としては、−Ｒ１−ＯＨ（ただし、Ｒ１は、フッ素原子を有していてもよい２価の有機基である。）が挙げられる。
Ｒ１としては、炭素数１０以下のアルキレン基、−ＯＨ側末端がメチレン基である炭素数１０以下のフルオロアルキレン基が好ましい。
Ｅ１としては、−ＣＦ２ＣＨ２−ＯＨ、−ＣＦ２ＣＦ２ＣＨ２−ＯＨ、−ＣＦ２ＣＦ２ＣＦ２ＣＨ２−ＯＨが好ましい。
【００４２】
化合物（１）の具体例としては、たとえば、下記のものが挙げられる。
ＣＦ３ＣＦ２−Ｏ−（ＣＦ２ＣＦ２ＣＦ２Ｏ）ｎ１−ＣＦ２ＣＦ２ＣＨ２−ＯＨ  ・・・（１１）
ＣＦ３−ＣＦ２ＣＦ２−Ｏ−ＣＨＦＣＦ２−Ｏ−ＣＨ２−ＣＦ２Ｏ｛（ＣＦ２Ｏ）ｎ１１−１（ＣＦ２ＣＦ２Ｏ）ｎ１２｝−ＣＦ２ＣＨ２−ＯＨ  ・・・（１２）
ＣＦ３−Ｏ−｛（ＣＦ２Ｏ）ｎ１１（ＣＦ２ＣＦ２Ｏ）ｎ１２｝−ＣＦ２ＣＨ２−ＯＨ  ・・・（１３）
ＣＦ３−Ｏ−［（ＣＦ２ＣＦ２Ｏ−ＣＦ２ＣＦ２ＣＦ２ＣＦ２Ｏ）ｎ１３−ＣＦ２ＣＦ２Ｏ］−ＣＦ２ＣＦ２ＣＦ２ＣＨ２−ＯＨ  ・・・（１４）
ＣＦ３−Ｏ−（ＣＦ２ＣＦ２Ｏ）ｎ１−ＣＦ２ＣＨ２−ＯＨ  ・・・（１５）
ただし、ｎ１３×２＋１は、３〜２００の整数である。
【００４３】
＜化合物（ａ１）の数平均分子量＞
化合物（ａ１）の数平均分子量は、１，０００〜６，０００が好ましく、１，０００〜５，０００がより好ましく、１，２００〜４，０００が特に好ましい。化合物（ａ１）の数平均分子量が該範囲内であれば、対象物に防汚性を充分に付与できるとともに、化合物（ａ１）が硬化性組成物における他の成分との相溶性に優れる。
化合物（ａ１）の数平均分子量は、ゲルパーミエーションクロマトグラフィ（ＧＰＣ）によってポリメチルメタクリレートの流出時間と比較すること、あるいは核磁気共鳴装置（ＮＭＲ）によって内部標準物質と化合物（ａ１）の末端官能基の積分比を比較することにより求められる。
後述する化合物（ａ１）および化合物(ａ２）の製造方法において、化合物（ａ１）、化合物（ａ２）、化合物（ｅ１）をそれぞれ分離することが困難な場合には、化合物（ａ１）、化合物（ａ２）および化合物（ｅ１）の混合物の数平均分子量を求める。
【００４４】
（化合物（ａ２））
化合物（ａ２）は、前記ポリ（オキシペルフルオロアルキレン）鎖および２つの活性水素含有基を有する化合物である。
ポリ（オキシペルフルオロアルキレン）鎖は、対象物（ハードコート層等）に防汚性を付与する。
化合物（ａ２）は、化合物（ａ１）および化合物（ａ２）の製造のしやすさの点から、化合物（ａ１）のポリ（オキシペルフルオロアルキレン）鎖と同じポリ（オキシペルフルオロアルキレン）鎖を有することが好ましい。
【００４５】
化合物（ａ２）としては、対象物に防汚性を充分に付与する点から、下式（２）で表される化合物（２）が好ましい。
Ｅ２１−（Ｃｍ２Ｆ２ｍ２Ｏ）ｎ２−Ｅ２２  ・・・（２）
ただし、
Ｅ２１およびＥ２２は、それぞれ独立に１つのヒドロキシ基を有する１価の有機基であり、
ｍ２は、１〜６の整数であり、
ｎ２は、２〜２００の整数であり、（Ｃｍ２Ｆ２ｍ２Ｏ）ｎ２は、ｍ２の異なる２種以上のＣｍ２Ｆ２ｍ２Ｏからなるものであってもよい。
【００４６】
Ｅ２１としては、ＨＯ−Ｒ２１−（ただし、Ｒ２１は、２価の有機基である。）が挙げられる。
Ｒ２１としては、炭素数１０以下のアルキレン基が好ましい。
Ｅ２１としては、ＨＯ−ＣＨ２−が好ましい。
【００４７】
Ｅ２２としては、−Ｒ２２−ＯＨ（ただし、Ｒ２２は、フッ素原子を有していてもよい２価の有機基である。）が挙げられる。
Ｒ２２としては、炭素数１０以下のアルキレン基、−ＯＨ側末端がメチレン基である炭素数１０以下のフルオロアルキレン基が好ましい。
Ｅ２２としては、−ＣＦ２ＣＨ２−ＯＨ、−ＣＦ２ＣＦ２ＣＨ２−ＯＨ、−ＣＦ２ＣＦ２ＣＦ２ＣＨ２−ＯＨが好ましい。
【００４８】
化合物（２）の具体例としては、たとえば、下記のものが挙げられる。
ＨＯ−ＣＨ２−ＣＦ２ＣＦ２Ｏ（ＣＦ２ＣＦ２ＣＦ２Ｏ）ｎ２−１−ＣＦ２ＣＦ２ＣＨ２−ＯＨ  ・・・（２１）
ＨＯ−ＣＨ２−ＣＦ２Ｏ｛（ＣＦ２Ｏ）ｎ２１−１（ＣＦ２ＣＦ２Ｏ）ｎ２２｝−ＣＦ２ＣＨ２−ＯＨ  ・・・（２３）
ＨＯ−ＣＨ２−ＣＦ２ＣＦ２ＣＦ２Ｏ［（ＣＦ２ＣＦ２Ｏ−ＣＦ２ＣＦ２ＣＦ２ＣＦ２Ｏ）ｎ２３−ＣＦ２ＣＦ２Ｏ］−ＣＦ２ＣＦ２ＣＦ２ＣＨ２−ＯＨ  ・・・（２４）
ＨＯ−ＣＨ２−ＣＦ２Ｏ（ＣＦ２ＣＦ２Ｏ）ｎ２−１−ＣＦ２ＣＨ２ＯＨ  ・・・（２５）
ただし、ｎ２３×２＋２は、４〜２００の整数である。
【００４９】
＜化合物（ａ２）数平均分子量＞
化合物（ａ２）の数平均分子量は、１，０００〜６，０００が好ましく、１，０００〜５，０００がより好ましく、１，２００〜４，０００が特に好ましい。化合物（ａ２）の数平均分子量が該範囲内であれば、対象物に防汚性を充分に付与できるとともに、化合物（ａ２）が硬化性組成物における他の成分との相溶性に優れる。
化合物（ａ２）の数平均分子量は、化合物（ａ１）と同様の方法で求められる。
【００５０】
（化合物（ａ１）および化合物（ａ２）の製造方法）
化合物（ａ１）および化合物（ａ２）は、それぞれを別々に製造してもよく、１つの出発物質から同時に製造してもよい。また、化合物（ａ２）から化合物（ａ１）を製造してもよい。
化合物（ａ１）および化合物（ａ２）を製造する方法としては、活性水素含有基がヒドロキシ基である場合、たとえば、下記の方法（１）または方法（２）が挙げられる。
（１）ポリ（オキシペルフルオロアルキレン）鎖および２つのカルボキシ基を有する化合物にフッ素ガスを接触させて、カルボキシ基の一部をフッ素化した後、残りのカルボキシ基を還元する方法（特開２０１１−１１６９４７号公報参照）。ポリ（オキシペルフルオロアルキレン）鎖および２つのカルボキシ基を有する化合物としては市販の化合物を使用できる。
（２）ポリ（オキシペルフルオロアルキレン）鎖および２つのヒドロキシ基を有する化合物と、ペルフルオロ（アルキルビニルエーテル）とを反応させ、ヒドロキシ基の一部にペルフルオロ（アルキルビニルエーテル）を付加させる方法。ポリ（オキシペルフルオロアルキレン）鎖および２つのヒドロキシ基を有する化合物としては、市販の化合物を使用できる。市販の化合物としては、たとえば、「ＦＬＵＯＲＯＬＩＮＫ  Ｄ」（商品名）、「Ｆｏｍｂｌｉｎ  Ｚ−Ｄｏｌ」（商品名）等が挙げられる。
また、上記方法（２）における２つのヒドロキシ基を有する化合物として化合物（ａ２）を用いることができる。その場合、原料である化合物（ａ２）の一部を未反応物として残存させることより、化合物（ａ１）と化合物（ａ２）の混合物を得ることができる。また、化合物（ａ２）の化合物（ａ１）への変換割合を変えることにより、混合物における両化合物の含有割合を調整することができる。
【００５１】
＜方法（１）＞
方法（１）の具体的な一例を以下に説明する。
化合物（５３−１）をフッ素ガスと接触させて、化合物（４３−１）、未反応の化合物（５３−１）および化合物（３３−１）からなる混合物（ｘ）を得る。
ＣＦ３−Ｏ−｛（ＣＦ２Ｏ）ｐ（ＣＦ２ＣＦ２Ｏ）ｑ｝−ＣＦ２Ｃ（＝Ｏ）ＯＨ  ・・・（４３−１）
ＨＯ−Ｃ（＝Ｏ）−ＣＦ２Ｏ｛（ＣＦ２Ｏ）ｐ（ＣＦ２ＣＦ２Ｏ）ｑ｝−ＣＦ２Ｃ（＝Ｏ）−ＯＨ  ・・・（５３−１）
ＣＦ３−Ｏ−｛（ＣＦ２Ｏ）ｐ（ＣＦ２ＣＦ２Ｏ）ｑ｝−ＣＦ３  ・・・（３３−１）
ただし、ｐは１以上の整数であり、ｑは０以上の整数であり、ｐ＋ｑ＋１は３〜２００の整数であり、ｐのＣＦ２Ｏおよびｑ個のＣＦ２ＣＦ２Ｏの結合順序は限定されない。
【００５２】
混合物（ｘ）を還元剤（水素化ビス（２−メトキシエトキシ）アルミニウムナトリウム等）で処理して、化合物（１３−１）、化合物（２３−１）および未反応の化合物（３３−１）からなる混合物を得る。
ＣＦ３−Ｏ−｛（ＣＦ２Ｏ）ｐ（ＣＦ２ＣＦ２Ｏ）ｑ｝−ＣＦ２ＣＨ２−ＯＨ  ・・・（１３−１）
ＨＯ−ＣＨ２−ＣＦ２Ｏ｛（ＣＦ２Ｏ）ｐ（ＣＦ２ＣＦ２Ｏ）ｑ｝−ＣＦ２ＣＨ２−ＯＨ  ・・・（２３−１）
ＣＦ３−Ｏ−｛（ＣＦ２Ｏ）ｐ（ＣＦ２ＣＦ２Ｏ）ｑ｝−ＣＦ３  ・・・（３３−１）
【００５３】
＜方法（２）＞
方法（２）の具体的な一例を以下に説明する。
化合物（２３−１）とペルフルオロ（ｎ−プロピルビニルエーテル）（ＣＦ３ＣＦ２ＣＦ２−Ｏ−ＣＦ＝ＣＦ２）とを反応させて、化合物（１２−１）、未反応の化合物（２３−１）および化合物（３２−１）からなる混合物を得る。
ＣＦ３−ＣＦ２ＣＦ２−Ｏ−ＣＨＦＣＦ２−Ｏ−ＣＨ２−ＣＦ２Ｏ｛（ＣＦ２Ｏ）ｐ（ＣＦ２ＣＦ２Ｏ）ｑ｝−ＣＦ２ＣＨ２−ＯＨ  ・・・（１２−１）
ＨＯ−ＣＨ２−ＣＦ２Ｏ｛（ＣＦ２Ｏ）ｐ（ＣＦ２ＣＦ２Ｏ）ｑ｝−ＣＦ２ＣＨ２−ＯＨ  ・・・（２３−１）
ＣＦ３−ＣＦ２ＣＦ２−Ｏ−ＣＨＦＣＦ２−Ｏ−ＣＨ２−ＣＦ２Ｏ｛（ＣＦ２Ｏ）ｐ（ＣＦ２ＣＦ２Ｏ）ｑ｝−ＣＦ２ＣＨ２−Ｏ−ＣＦ２ＣＨＦ−Ｏ−ＣＦ２ＣＦ２−ＣＦ３  ・・・（３２−１）
【００５４】
＜副生物＞
方法（１）および方法（２）においては、ポリ（オキシペルフルオロアルキレン）鎖および２つのペルフルオロアルキル基を有し、活性水素含有基を有しない化合物（ｅ１）が副生され得る。
【００５５】
化合物（ｅ１）は、方法（１）または方法（２）で得た化合物（ａ１）および化合物（ａ２）を含む混合物に混入してもよく、化合物（ａ１）および化合物（ａ２）を含む混合物を用いて製造した含フッ素化合物（Ｘ）に混入してもよく、含フッ素化合物（Ｘ）を用いて調製した硬化性組成物に混入してもよく、ハードコート層形成用組成物から形成したハードコート層に混入してもよい。ただし、化合物（ｅ１）は、他の成分との相溶性が低いため、硬化性組成物に化合物（ｅ１）が残存した場合、硬化性組成物が白濁する。方法（１）または方法（２）で得た混合物が化合物（ｅ１）を含む場合には、化合物（ｅ１）を精製により除去してもよい。
【００５６】
化合物（ｅ１）の具体例としては、たとえば、下記のものが挙げられる。
ＣＦ３ＣＦ２−Ｏ−（ＣＦ２ＣＦ２ＣＦ２Ｏ）ｎ３−ＣＦ２ＣＦ３  ・・・（３１）
ＣＦ３−ＣＦ２ＣＦ２−Ｏ−ＣＨＦＣＦ２−Ｏ−ＣＨ２−ＣＦ２Ｏ｛（ＣＦ２Ｏ）ｎ３１−１（ＣＦ２ＣＦ２Ｏ）ｎ３２｝−ＣＦ２ＣＨ２−Ｏ−ＣＦ２ＣＨＦ−Ｏ−ＣＦ２ＣＦ２−ＣＦ３  ・・・（３２）
ＣＦ３−Ｏ−｛（ＣＦ２Ｏ）ｎ３１（ＣＦ２ＣＦ２Ｏ）ｎ３２｝−ＣＦ３  ・・・（３３）
ＣＦ３−Ｏ−（ＣＦ２ＣＦ２Ｏ）ｎ３−ＣＦ３  ・・・（３５）
ただし、ｎ３は、２〜２００の整数であり、ｎ３１は、１以上の整数であり、ｎ３２は、０以上の整数であり、ｎ３１＋ｎ３２は、２〜２００の整数であり、ｎ３１個のＣＦ２Ｏおよびｎ３２個のＣＦ２ＣＦ２Ｏの結合順序は限定されない。
【００５７】
（化合物（ｂ））
化合物（ｂ）は、重合性炭素−炭素二重結合および活性水素含有基を有する化合物である。
【００５８】
重合性炭素−炭素二重結合は、光照射により、硬化性組成物に含まれる後述の光重合性化合物と反応し、対象物（ハードコート層等）に耐摩耗性を付与する。
重合性炭素−炭素二重結合を有する基としては、（メタ）アクリロイル基、ビニル基、アリル基、スチリル基、マレイミド基等が挙げられる。対象物に耐摩耗性を充分に付与する点から、（メタ）アクリロイル基が好ましく、アクリロイル基が特に好ましい。
重合性炭素−炭素二重結合の数は、化合物（ｂ）の１分子あたり、１〜８が好ましく、１〜４がより好ましく、１が特に好ましい。
活性水素含有基の数は、化合物（ｂ）の１分子あたり、１が好ましい。活性水素含有基としてはヒドロキシ基が好ましい。
【００５９】
化合物（ｂ）としては、ヒドロキシアルキル（メタ）アクリレート、ポリオキシアルキレングリコールモノ（メタ）アクリレート等が挙げられる。化合物（ｂ）としては、ヒドロキシアルキル基の炭素数が２〜１０のヒドロキシアルキル（メタ）アクリレートが好ましく、末端にヒドロキシ基を有する直鎖状のヒドロキシアルキル基を有するヒドロキシアルキルアクリレートが特に好ましい。
【００６０】
化合物（ｂ）の具体例としては、たとえば、下記のものが挙げられる。
ＨＯＣＨ２ＣＨ２ＯＣ（＝Ｏ）Ｃ（Ｒ）＝ＣＨ２、
Ｈ２ＮＣＨ２ＣＨ２ＯＣ（＝Ｏ）Ｃ（Ｒ）＝ＣＨ２、
ＨＯ（ＣＨ２ＣＨ２Ｏ）ｉ−Ｃ（＝Ｏ）Ｃ（Ｒ）Ｃ＝ＣＨ２、
ＣＨ３ＣＨ（ＯＨ）ＣＨ２ＯＣ（＝Ｏ）Ｃ（Ｒ）Ｃ＝ＣＨ２、
ＣＨ３ＣＨ２ＣＨ（ＯＨ）ＣＨ２ＯＣ（＝Ｏ）Ｃ（Ｒ）Ｃ＝ＣＨ２、
Ｃ６Ｈ５ＯＣＨ２ＣＨ（ＯＨ）ＣＨ２ＯＣ（＝Ｏ）Ｃ（Ｒ）Ｃ＝ＣＨ２、
ＨＯＣＨ２ＣＨ＝ＣＨ２、
ＨＯ（ＣＨ２）ｋＣＨ＝ＣＨ２、
（ＣＨ３）３ＳｉＣＨ（ＯＨ）ＣＨ＝ＣＨ２、
ＨＯＣ６Ｈ４ＣＨ＝ＣＨＣ６Ｈ５。
ただし、Ｒは、水素原子またはメチル基であり、ｉは、２〜１０の整数であり、ｋは、２〜２０の整数である。
【００６１】
（ポリイソシアネート（ｃ））
ポリイソシアネート（ｃ）は、２つ以上のイソシアナート基を有する化合物である。
イソシアナート基は、化合物（ａ１）の活性水素含有基、化合物（ａ２）の活性水素含有基および化合物（ｂ）の活性水素含有基と反応し、ポリイソシアネート（ｃ）の構造を含フッ素化合物（Ｘ）の構造の一部として組み入れるためのものである。
イソシアナート基の数は、２〜４が好ましく、３が特に好ましい。
【００６２】
ポリイソシアネート（ｃ）としては、ヘキサメチレンジイソシアネート、イソホロンジイソシアネート、４，４’−ジシクロヘキシルメタンジイソシアネート、トリレンジイソシアネート、４，４’−ジフェニルメタンジイソシアネート、キシリレンジイソシアネート等のジイソシアネート、および、ジイソシアネートの変性体等のトリイソシアネートまたはテトライソシアネートが挙げられる。
ジイソシアネートとしては、無黄変ジイソシアネート（すなわち、芳香核に直接結合したイソシアネート基を有しないジイソシアネート）が好ましく、アルキレンジイソシアネートや脂環式ジイソシアネートが好ましい。
ジイソシアネートの変性体としては、イソシアヌレート変性体、ビュレット変性体、３価または４価のアルコールで変性した多価アルコール変性体などが挙げられる。３価または４価のアルコールとしては、グリセリン、トリメチロールプロパン、ペンタエリスリトール等が挙げられる。
【００６３】
トリイソシアネートの具体例としては、下記のものが挙げられる。
下式（６−１）で表されるイソシアヌレート変性アルキレンジイソシアネート（アルキレンジイソシアネートの環状３量体）、
下式（６−２）で表されるイソシアヌレート変性トリレンジイソシアネート（トリレンジイソシアネートの環状３量体）、
下式（６−３）で表されるイソシアヌレート変性イソホロンジイソシアネート（イソホロンジイソシアネートの環状３量体）、
下式（６−４）で表されるビュレット変性アルキレンジイソシアネート、
下式（６−５）で表されるグリセロール変性アルキレンジイソシアネート。
ただし、ｓ、ｔおよびｕは、それぞれ独立に２〜１０の整数である。
【００６４】
【化２】
2016175315.tif 000003
【００６５】
（含フッ素化合物（Ｘ）の製造方法）
含フッ素化合物（Ｘ）は、ウレタン化触媒の存在下、ポリイソシアネート（ｃ）に、活性水素含有基を有する化合物（化合物（ａ１）、化合物（ａ２）および化合物（ｂ））を同時に、またはポリイソシアネート（ｃ）に、化合物（ａ１）および化合物（ａ２）と、化合物（ｂ）とを順次反応させることによって製造される。
【００６６】
活性水素含有基を有する化合物の合計当量と、ポリイソシアネート（ｃ）との当量比は、理論上は１：１であるが、含フッ素化合物（Ｘ）に未反応のイソシアナート基を残存させないため、通常は活性水素含有基を有する化合物を１．０１〜１．５倍当量過剰に用いることが好ましい。
【００６７】
上記反応により生成する反応生成物としては、通常、含フッ素化合物（Ｘ）以外に副生成物も生成する。また、未反応の活性水素含有基を有する化合物が残存することもある。たとえば、未反応の化合物（ａ１）および化合物（ａ２）が残存すると、最終的に得られる硬化性組成物にも化合物（ａ１）および化合物（ａ２）が残存する。化合物（ａ１）および化合物（ａ２）は、他の成分との相溶性が低いため、硬化性組成物に化合物（ａ１）および化合物（ａ２）が残存した場合、硬化性組成物が白濁する。
よって、活性水素含有基を有する化合物を過剰に用いる際には、まず、化合物（ａ１）および化合物（ａ２）と、過剰当量のポリイソシアネート（ｃ）とを反応させ、化合物（ａ１）および化合物（ａ２）の活性水素基をすべてイソシアネート基と反応させた後、残存ずるイソシアネート基に対して等当量以上の化合物（ｂ）を反応させることが好ましい。
【００６８】
化合物（ａ１）および化合物（ａ２）の合計と、化合物（ｂ）との質量比は、対象物（ハードコート層等）に要求される特性（防汚性、耐摩耗性等）に応じて、適宜設定すればよい。対象物に付与される防汚性と耐摩耗性とのバランスの点から、化合物（ａ１）と化合物（ａ２）と化合物（ｂ）の合計（１００質量％）に対して化合物（ｂ）の割合が１０〜５０質量％であることが好ましく、２０〜４０質量％であることが特に好ましい。
【００６９】
含フッ素化合物（Ｘ）における化合物（ａ１）に由来する部分と前記化合物（ａ２）に由来する部分との合計（１００質量％）のうち、化合物（ａ１）に由来する部分の割合は６０〜９９．９質量％である。したがって、また、化合物（ａ２）に由来する部分の割合は０．１〜４０質量％である。化合物（ａ１）に由来する部分の割合が前記範囲の下限値以上であれば、対象物に防汚性を付与できる。また、含フッ素化合物（Ｘ）と他の成分との相溶性にも優れる。化合物（ａ１）に由来する部分の割合が前記範囲の上限値以下であれば、対象物に防汚性の擦れ耐性を付与できる。
したがって、含フッ素化合物（Ｘ）の製造においては、化合物（ａ１）に由来する部分と前記化合物（ａ２）に由来する部分の割合を上記割合とすべく、化合物（ａ１）と化合物（ａ２）との合計（１００質量％）のうち化合物（ａ１）の割合は、６０〜９９．９質量％であることが好ましく、７０〜９９質量％がより好ましく、８０〜９５質量％が特に好ましい。
【００７０】
化合物（ａ１）と化合物（ａ２）との合計（１００質量％）のうち化合物（ａ２）の割合は、０．１〜４０質量％であり、１〜３０質量％が好ましく、５〜２０質量％が特に好ましい。化合物（ａ２）の割合が前記範囲の下限値以上であれば、対象物に防汚性の擦れ耐性を付与できる。化合物（ａ２）の割合が前記範囲の上限値以下であれば、対象物に防汚性を付与できる。また、含フッ素化合物（Ｘ）と他の成分との相溶性にも優れる。
【００７１】
ウレタン化触媒としては、ナフテン酸コバルト、ナフテン酸亜鉛、２−エチルヘキサン酸亜鉛、ジブチル錫ジラウレート、２−エチルヘキサン酸錫、トリエチルアミン、１，４−ジアビシクロ［２．２．２］オクタン等が挙げられる。
含フッ素化合物（Ｘ）を製造する際には、製造に必要な添加剤（以下、「製造用添加剤」とも記す。）を用いてもよい。製造用添加剤としては、重合禁止剤等が挙げられる。
【００７２】
活性水素含有基を有する化合物とポリイソシアネート（ｃ）との反応は、有機溶媒中で行うことが好ましい。
有機溶媒は、フッ素系有機溶媒であっても、非フッ素系溶媒であってもよく、両溶媒を併用してもよい。各原料および含フッ素化合物（Ｘ）が溶解しやすい点で、フッ素系有機溶媒としては、フルオロアルカン、クロロフルオロアルカン、フルオロ芳香族化合物、フルオロアルキルエーテルが好ましく、クロロフルオロアルカンおよびフルオロアルキルエーテルが好ましく、非フッ素系溶媒としては、グリコールエーテル系有機溶媒およびケトン系有機溶媒が好ましい。
【００７３】
（含フッ素化合物（Ｘ）の数平均分子量）
含フッ素化合物（Ｘ）の数平均分子量は、１，２００〜８，０００が好ましく、１，２００〜７，０００がより好ましく、１，２００〜５，０００が特に好ましい。数平均分子量が該範囲内であれば、対象物（ハードコート層等）に防汚性および防汚性の擦れ耐性を充分に付与できるとともに、硬化性組成物において含フッ素化合物と他の成分との相溶性に優れる。
含フッ素化合物の数平均分子量は、ゲルパーミエーションクロマトグラフィ（ＧＰＣ）によって求めたポリメチルメタクリレート換算の数平均分子量である。
【００７４】
（作用機序）
以上説明した本発明の含フッ素化合物（Ｘ）にあっては、化合物（ａ１）に由来する部分と化合物（ａ２）に由来する部分との合計のうち化合物（ａ１）に由来する部分の割合が６０質量％以上であるため、化合物（ａ１）に由来する部分の構造（特に末端のＣＦ３−）によって、対象物（ハードコート層等）の表面の表面エネルギーが低下する。その結果、防汚性を対象物に付与できる。
また、化合物（ａ１）に由来する部分と化合物（ａ２）に由来する部分との合計のうち化合物（ａ２）に由来する部分の割合が０．１質量％以上であるため、化合物（ａ２）に由来する部分の構造が含フッ素化合物に充分に導入される。そのため、含フッ素化合物（Ｘ）が高分子量化し、該含フッ素化合物（Ｘ）を含む硬化性組成物から形成される硬化膜（ハードコート層等）に含フッ素化合物（Ｘ）が強固に固定される。その結果、対象物に防汚性の擦れ耐性を付与できる。
また、化合物（ａ１）と化合物（ａ２）との合計のうち化合物（ａ２）の割合が４０質量％以下であるため、含フッ素化合物（Ｘ）の分子量が大きくなりすぎない。その結果、含フッ素化合物（Ｘ）と他の成分との相溶性にも優れる。
【００７５】
〔光硬化性組成物〕
本発明の光硬化性組成物は、含フッ素化合物（Ｘ）と、光重合性化合物（ただし、含フッ素化合物（Ｘ）を除く。）と、光重合開始剤とを含む。本発明の光硬化性組成物は、必要に応じて光硬化性組成物用添加剤をさらに含んでいてもよい。
【００７６】
（光重合性化合物）
光重合性化合物は、後述する光重合開始剤の存在下、光を照射することによって重合反応を開始するモノマーである。
光重合性化合物としては、多官能性モノマー、単官能性モノマーが挙げられる。対象物（ハードコート層等）に耐摩耗性を付与する点から、多官能性モノマーを必須成分として含むものが好ましい。
光重合性化合物は、１種を単独で用いてもよく、２種以上を併用してもよい。
【００７７】
多官能性モノマーとしては、（メタ）アクリロイル基を１分子中に２つ以上有する化合物が挙げられる。（メタ）アクリロイル基の数は、多官能性モノマーの１分子あたり、３が好ましく、３〜３０が特に好ましい。
多官能性モノマーとしては、対象物に充分な耐摩耗性を付与する点から、（メタ）アクリロイル基の３つ以上を有し、（メタ）アクリロイル基１つあたりの分子量が１２０以下であるモノマー、またはウレタン結合および（メタ）アクリロイル基の３つ以上を有するモノマーが好ましい。
【００７８】
多官能性モノマーとしては、ポリオール（トリメチロールプロパン、グリセロール、ペンタエリスリトール、それらの多量体等）のポリ（メタ）アクリレート、トリス（２−アクリロイルオキシエチル）イソシアヌレート、ポリオールとポリイソシアネートとヒドロキシアルキル（メタ）アクリレートとの反応生成物、ヒドロキシ基を有する単官能性モノマーとポリイソシアネートとの反応生成物等が挙げられる。
【００７９】
（光重合開始剤）
光重合開始剤としては、公知の光重合開始剤、たとえば、アリールケトン系光重合開始剤（アセトフェノン類、ベンゾフェノン類、アルキルアミノベンゾフェノン類、ベンジル類、ベンゾイン類、ベンゾインエーテル類、ベンジルジメチルケタール類、ベンゾイルベンゾエート類、α−アシルオキシムエステル類等）、含硫黄系光重合開始剤（スルフィド類、チオキサントン類等）、アシルホスフィンオキシド類（アシルジアリールホスフィンオキシド等）、その他の光重合開始剤が挙げられる。
光重合開始剤は、１種を単独で用いてもよく、２種以上を併用してもよい。
光重合開始剤は、アミン類等の光増感剤と併用してもよい。
【００８０】
（光硬化性組成物用添加剤）
光硬化性組成物用添加剤としては、コロイダルシリカ、光増感剤、紫外線吸収剤、光安定剤、熱硬化安定剤、酸化防止剤、レベリング剤、消泡剤、増粘剤、沈降防止剤、顔料、染料、分散剤、帯電防止剤、界面活性剤（防曇剤、レベリング剤等）、金属酸化物粒子、各種樹脂（エポキシ樹脂、不飽和ポリエステル樹脂、ポリウレタン樹脂等）等が挙げられる。
【００８１】
（光硬化性組成物の組成）
含フッ素化合物（溶媒）の含有量は、光硬化性組成物（ただし、溶媒を除く。）（１００質量％）のうち、０．０１〜５質量％が好ましく、０．０２〜４質量％がより好ましく、０．０５〜３質量％が特に好ましい。含フッ素化合物（Ｘ）の含有量が前記範囲内であれば、光硬化性組成物の貯蔵安定性、対象物（ハードコート層等）の外観、耐摩耗性、防汚性および防汚性の擦れ耐性に優れる。
【００８２】
光重合性化合物の含有量は、光硬化性組成物（ただし、溶媒を除く。）（１００質量％）のうち、２０〜９８．９９質量％が好ましく、５０〜９８．９９質量％がより好ましく、６０〜９８．９９質量％がさらに好ましく、８０〜９８．９９質量％が特に好ましい。光重合性化合物の含有量が前記範囲内であれば、光硬化性組成物の貯蔵安定性、対象物の外観、耐摩耗性、防汚性および防汚性の擦れ耐性に優れる。
【００８３】
光重合開始剤の含有量は、光硬化性組成物（ただし、溶媒を除く。）（１００質量％）のうち、１〜１５質量％が好ましく、３〜１５質量％がより好ましく、３〜１０質量％が特に好ましい。光重合開始剤の含有量が前記範囲内であれば、光重合性化合物との相溶性に優れる。また、光硬化性組成物の硬化性に優れ、形成される硬化膜は硬度に優れる。
【００８４】
光硬化性組成物用添加剤を含ませる場合、光硬化性組成物用添加剤の含有量は、光硬化性組成物（ただし、溶媒を除く。）（１００質量％）のうち、０．５〜２０質量％が好ましく、１〜１５質量％がより好ましく、１〜１０質量％が特に好ましい。
【００８５】
本発明の光硬化性組成物は、含フッ素化合物（Ｘ）の製造の際に生じた副生成物（化合物（ｅ１）等）、未反応の原料（化合物（ａ１）、化合物（ａ２）、化合物（ｂ）、ポリイソシアネート（ｃ）等）、含フッ素化合物（Ｘ）の製造の際に用いた製造用添加剤（重合禁止剤等）等の不純物を含んでいてもよい。
不純物のうち、化合物（ａ１）、化合物（ａ２）および化合物（ｅ１）は、他の成分との相溶性が低いため、硬化性組成物に化合物（ａ１）、化合物（ａ２）および化合物（ｅ１）が残存した場合、硬化性組成物が白濁する。よって、化合物（ａ１）、化合物（ａ２）および化合物（ｅ１）の合計の含有量は、含フッ素化合物（Ｘ）（１００質量％）に対して１０質量％以下が好ましく、５質量％以下が特に好ましい。
不純物のうち、ポリイソシアネート（ｃ）は、他の成分との反応性が高いため、硬化性組成物にポリイソシアネート（ｃ）が残存した場合、硬化性組成物の貯蔵安定性が低下する。よって、ポリイソシアネート（ｃ）の含有量は、含フッ素化合物（Ｘ）（１００質量％）に対して４質量％以下が好ましく、１質量％以下が特に好ましい。
不純物の同定および定量は、１Ｈ−ＮＭＲおよび１９Ｆ−ＮＭＲあるいはガスクロマトグラフィによって行う。
【００８６】
〔コーティング液〕
本発明のコーティング液は、本発明の光硬化性組成物と、溶媒とを含む。
本発明のコーティング液は、本発明の光硬化性組成物を基材に塗布しやすくするために調製される。
【００８７】
（溶媒）
溶媒としては、有機溶媒が好ましい。有機溶媒としては、塗布方法に適した沸点を有する有機溶媒が好ましい。
有機溶媒は、フッ素系有機溶媒であっても、非フッ素系有機溶媒であってもよく、両溶媒を併用してもよい。
【００８８】
フッ素系有機溶媒としては、フルオロアルカン、フルオロ芳香族化合物、フルオロアルキルエーテル、フルオロアルキルアミン、フルオロアルコール等が挙げられる。
フッ素系有機溶媒としては、含フッ素化合物（Ｘ）が溶解しやすい点から、フルオロアルカン、フルオロ芳香族化合物、フルオロアルコール、フルオロアルキルエーテルが好ましく、フルオロアルコールまたはフルオロアルキルエーテルが特に好ましい。
【００８９】
非フッ素系有機溶媒としては、水素原子および炭素原子のみからなる化合物、水素原子、炭素原子および酸素原子のみからなる化合物が好ましく、炭化水素系有機溶媒、アルコール系有機溶媒、ケトン系有機溶媒、エーテル系有機溶媒、グリコールエーテル系有機溶媒、エステル系有機溶媒等が挙げられる。
非フッ素系有機溶媒としては、含フッ素化合物（Ｘ）が溶解しやすい点から、グリコールエーテル系有機溶媒およびケトン系有機溶媒が特に好ましい。
【００９０】
溶媒としては、フルオロアルカン、フルオロ芳香族化合物、フルオロアルキルエーテル、フルオロアルコール、水素原子および炭素原子のみからなる化合物、ならびに、水素原子、炭素原子および酸素原子のみからなる化合物からなる群から選択される少なくとも１種の有機溶媒が好ましく、フルオロアルカン、フルオロ芳香族化合物およびフルオロアルキルエーテルおよびフルオロアルコールから選ばれるフッ素系有機溶媒が特に好ましい。
【００９１】
溶媒としては、含フッ素化合物（Ｘ）の溶解性を高める点から、フルオロアルカン、フルオロ芳香族化合物、フルオロアルキルエーテル、フルオロアルコール、ならびに、水素原子、炭素原子および酸素原子のみからなる化合物からなる群から選択される少なくとも１種の有機溶媒を、合計で溶媒全体の９０質量％以上含むものが好ましい。
溶媒の含有量は、コーティング液（１００質量％）のうち、５〜８０質量％が好ましく、１０〜７０質量％がより好ましく、２０〜６０質量％が特に好ましい。
【００９２】
〔ハードコート層形成用組成物〕
本発明のハードコート層形成用組成物は、本発明の光硬化性組成物または本発明のコーティング液からなる。
本発明の光硬化性組成物およびコーティング液は、これらから形成された塗膜の硬化に際して加熱が不要であるため、ガラス等に比較して耐熱性の低い樹脂からなる基材に、ハードコート層を形成する際に好適に用いられる。
【００９３】
（作用機序）
以上説明した本発明の光硬化性組成物、コーティング液およびハードコート層形成用組成物にあっては、含フッ素化合物（Ｘ）を含むため、防汚性および防汚性の擦れ耐性に優れる対象物（ハードコート層等）を形成できる。
【００９４】
〔物品〕
本発明の物品は、基材と、本発明のハードコート層形成用組成物から形成したハードコート層とを有する。
【００９５】
（ハードコート層）
ハードコート層は、基材の少なくとも１つの表面に直接形成されていてもよく、基材の少なくとも１つの表面に後述するプライマ層を介して形成されたものであってもよい。
ハードコート層の厚さは、耐摩耗性および防汚性の点から、０．５〜２０μｍが好ましく、１〜１５μｍが特に好ましい。
【００９６】
（基材）
基材は、耐摩耗性および防汚性が必要とされる種々の物品（光学レンズ、ディスプレイ、光記録媒体等）の本体部分、または該物品の表面を構成する部材である。
基材の表面の材料としては、金属、樹脂、ガラス、セラミック、石、これらの複合材料等が挙げられる。光学レンズ、ディスプレイ、光記録媒体における基材の表面の材料としては、ガラスまたは透明樹脂基材が好ましい。
【００９７】
（プライマ層）
本発明の物品は、基材とハードコート層との密着性を向上させる点から、基材とハードコート層との間にプライマ層をさらに有していてもよい。
プライマ層としては、公知のものが挙げられる。プライマ層は、たとえば、溶媒を含むプライマ層形成用組成物を基材の表面に塗布し、溶媒を蒸発除去することによって形成される。
【００９８】
（物品の用途）
本発明の物品は、タッチパネルを構成する部材として好適である。タッチパネルとは、指等による接触によってその接触位置情報を入力する装置と表示装置とを組み合わせた入力／表示装置（タッチパネル装置）の、入力装置である。タッチパネルは、基材と、入力検出手段等とから構成される。入力検出手段は、たとえば、透明導電膜、電極、配線、ＩＣ等から構成される。物品のハードコート層を有する面をタッチパネルの入力面とすることによって、防汚性および防汚性の擦れ耐性に優れるタッチパネルが得られる。
【００９９】
（物品の製造方法）
物品は、たとえば、下記の工程（Ｉ）および工程（ＩＩ）を経て製造される。
工程（Ｉ）：必要に応じて、プライマ層形成用組成物を基材の表面に塗布してプライマ層を形成する工程。
工程（ＩＩ）：ハードコート層形成用組成物を基材またはプライマ層の表面に塗布して塗膜を得て、ハードコート層形成用組成物が溶媒を含む場合は溶媒を除去し、光硬化させてハードコート層を形成する工程。
【０１００】
（作用機序）
以上説明した本発明の物品にあっては、ハードコート層形成用組成物から形成したハードコート層を有するため、防汚性および防汚性の擦れ耐性に優れる。
【実施例】
【０１０１】
以下に、本発明に関わる実施例と比較例を記載する。ただし、本発明は実施例のみに限定されるものではない。
例２、３、６、８、９は実施例であり、例１、４、５、７、１０、１１は比較例である。【０１０２】
〔略号〕
ＡＣ−２０００：Ｃ６Ｆ１３Ｈ（旭硝子社製、アサヒクリン（登録商標）ＡＣ−２０００）、
ＡＥ−３０００：ＣＦ３ＣＨ２ＯＣＦ２ＣＦ２Ｈ（旭硝子社製、アサヒクリン（登録商標）ＡＥ−３０００）、
ＡＫ−２２５：ＣＦ３ＣＦ２ＣＨＣｌ２とＣＣｌＦ２ＣＦ２ＣＨＣｌＦとの混合物（旭硝子社製、アサヒクリン（登録商標）ＡＫ−２２５）、
ＤＢＴＤＬ：ジブチル錫ジラウレート、
Ｌ：リットル、
Ｍｎ：数平均分子量。【０１０３】
〔測定・評価〕
（化合物（ａ１）、化合物（ａ２）および化合物（ｅ１）のＭｎ）
化合物（ａ１）、化合物（ａ２）および化合物（ｅ１）の数平均分子量は、核磁気共鳴装置（ＮＭＲ）によって内部標準物質と化合物（ａ１）、化合物（ａ２）および化合物（ｅ１）の末端官能基の積分比をそれぞれ比較することにより求めた。【０１０４】
（含フッ素化合物のＭｎ）
分子量測定用の標準試料として市販されている重合度の異なる数種の単分散ポリメチルメタクリレートのＧＰＣを、ＧＰＣ測定装置（東ソー社製、ＨＬＣ−８２２０ＧＰＣ）にて、溶離液にＡＫ−２２５：ヘキサフルオロイソプロパノール＝９９：１（体積比）の混合溶媒を用いて測定し、ポリメチルメタクリレートの分子量と保持時間（リテンションタイム）との関係をもとに検量線を作成した。
含フッ素化合物を前記混合溶媒で１．０質量％に希釈し、０．５μｍのフィルタに通過させた後、含フッ素化合物についてのＧＰＣを、ＧＰＣ測定装置を用いて測定した。
検量線を用いて、含フッ素化合物のＧＰＣスペクトルをコンピュータ解析することによって含フッ素化合物のＭｎを求めた。【０１０５】
（相溶性）
下記の基準にしたがい、目視によって調製直後のハードコート層形成用組成物の外観を評価した。
○（良好）：溶液が均一で濁りがない。
×（不良）：濁りが確認できる。【０１０６】
（貯蔵安定性）
ハードコート層形成用組成物を室温で３ヶ月静置した後、目視によってハードコート層形成用組成物の外観を評価した。
○（良好）：溶液が均一で濁りがない。
×（不良）：濁りが確認できる。【０１０７】
（ハードコート層外観）
下記の基準にしたがい、目視によってハードコート層の外観を評価した。
○（良好）：異物が確認できず、膜厚が均一である。
△（可）  ：異物は確認できないが、膜厚にムラがある。
×（不良）：異物が確認され、膜厚にムラがある。【０１０８】
（指紋汚れ除去性）
人工指紋液（オレイン酸とスクアレンとからなる液）を、シリコンゴム栓の平坦面に付着させた後、余分な油分を不織布（旭化成社製、ベンコット（登録商標）Ｍ−３）にて拭き取り、指紋のスタンプを準備した。該指紋スタンプを、ハードコート層を有する物品上に乗せ、荷重：９．８Ｎにて１０秒間押しつけた。指紋が付着した箇所について、ティッシュペーパを取り付けた、往復式トラバース試験機（ケイエヌテー社製）を用い、荷重：４．９Ｎにて拭き取りを行った。拭き取り一往復毎にヘーズを目視で観察し、１０往復後までのヘーズを目視で観察することによって評価した。評価基準は下記の通りである。
○（良好）：ヘーズを目視で確認できない。
△（可）  ：ヘーズを目視でわずかに確認できる。
×（不可）：ヘーズを目視で明らかに確認できる。【０１０９】
（油性インクはじき性）
ハードコート層の表面にフェルトペン（ゼブラ社製、マッキー極太黒色）で線を描き、油性インクの付着状態を目視で観察することによって評価した。評価基準は下記の通りである。
◎（優良）：油性インクを玉状にはじく。
○（良好）：油性インクを玉状にはじかず、線状にはじき、線幅がフェルトペンのペン先の幅の５０％未満である。
△（可）  ：油性インクを玉状にはじかず、線状にはじき、線幅がフェルトペンのペン先の幅の５０％以上１００％未満である。
×（不良）：油性インクを玉状にも線状にもはじかず、表面にきれいに線が描ける。【０１１０】
（防汚性の擦れ耐性）
ハードコート層を有する物品について、往復式トラバース試験機（ケイエヌテー社製）を用い、スチールウール（日本スチールウール社製、ボンスター（登録商標）＃００００）を荷重：９．８Ｎにて５００回往復させた後、ハードコート層の表面にフェルトペン（ゼブラ社製、マッキー極太黒色）で線を描き、油性インクの付着状態を目視で観察することによって評価した。評価基準は前記「油性インクはじき性」と同じである。【０１１１】
（鉛筆硬度）
ハードコート層の表面の鉛筆硬度を、ＪＩＳ  Ｋ５６００−５−４：１９９９（ＩＳＯ  １５１８４：１９９６）「引っかき硬度（鉛筆法）」に準じて測定した。【０１１２】
〔化合物（ａ１）、化合物（ａ２）の製造〕
（化合物（１３−１−１）、化合物（２３−１−１）の製造）
特開２０１１−１１６９４７号公報の段落［００６１］、［００６２］に記載の方法にしたがい、化合物（５３−１−１）（ソルベイ・ソレクシス社製、ＦＬＵＯＲＯＬＩＮＫ（登録商標）  Ｃ）から、化合物（１３−１−１）、化合物（２３−１−１）および化合物（３３−１−１）からなる混合物を得た。
ＨＯ−Ｃ（＝Ｏ）−ＣＦ２Ｏ｛（ＣＦ２Ｏ）ｐ（ＣＦ２ＣＦ２Ｏ）ｑ｝−ＣＦ２Ｃ（＝Ｏ）−ＯＨ  ・・・（５３−１−１）
ＣＦ３−Ｏ−｛（ＣＦ２Ｏ）ｐ（ＣＦ２ＣＦ２Ｏ）ｑ｝−ＣＦ２ＣＨ２−ＯＨ  ・・・（１３−１−１）
ＨＯ−ＣＨ２−ＣＦ２Ｏ｛（ＣＦ２Ｏ）ｐ（ＣＦ２ＣＦ２Ｏ）ｑ｝−ＣＦ２ＣＨ２−ＯＨ  ・・・（２３−１−１）
ＣＦ３−Ｏ−｛（ＣＦ２Ｏ）ｐ（ＣＦ２ＣＦ２Ｏ）ｑ｝−ＣＦ３  ・・・（３３−１−１）
ただし、ｐ／ｑ＝０．６、ｐ＋ｑ≒１５である。【０１１３】
混合物を、シリカゲルカラムクロマトグラフィ（展開溶媒：ＡＣ−２０００およびＡＥ−３０００）に展開して目的物を分取した。分取後、表１に示す質量比となるように化合物（１３−１−１）と化合物（２３−１−１）と化合物（３３−１−１）とを混合して混合物（ｐ１−１）〜（ｐ１−６）を調製した。
化合物（１３−１−１）のＭｎは１，５４０であり、化合物（２３−１−１）のＭｎは１，５７０であり、化合物（３３−１−１）のＭｎは１，５４０であった。【０１１４】
【表１】
2016175315.tif 000004
【０１１５】
（化合物（１２−１−１）、化合物（２３−１−２）の製造）
５００ｍＬの３つ口丸底フラスコに、水酸化カリウムの１．０４ｇを取り入れ、ｔｅｒｔ−ブタノールの８３ｇと１，３−ビス（トリフルオロメチル）ベンゼンの１２５ｇを加えた。室温で撹拌して水酸化カリウムを溶解させ、これに化合物（２３−１−２）（ソルベイ・ソレクシス社製、ＦＬＵＯＲＯＬＩＮＫ（登録商標）  Ｄ１０／Ｈ）の２５０ｇを加えて１時間撹拌した。室温のまま、ペルフルオロ（ｎ−プロピルビニルエーテル）（ＣＦ３ＣＦ２ＣＦ２−Ｏ−ＣＦ＝ＣＦ２）の３８．２ｇを加え、さらに２４時間撹拌した。塩酸水溶液を加えて中和し、さらに水を加えて分液処理を行った。３回の水洗後、有機相を回収し、エバポレータで濃縮することによって、化合物（１２−１−１）、化合物（２３−１−２）および化合物（３２−１−１）からなる混合物の２８８．０ｇを得た。
ＣＦ３−ＣＦ２ＣＦ２−Ｏ−ＣＨＦＣＦ２−Ｏ−ＣＨ２−ＣＦ２Ｏ｛（ＣＦ２Ｏ）ｐ（ＣＦ２ＣＦ２Ｏ）ｑ｝−ＣＦ２ＣＨ２−ＯＨ  ・・・（１２−１−１）
ＨＯ−ＣＨ２−ＣＦ２Ｏ｛（ＣＦ２Ｏ）ｐ（ＣＦ２ＣＦ２Ｏ）ｑ｝−ＣＦ２ＣＨ２−ＯＨ  ・・・（２３−１−２）
ＣＦ３−ＣＦ２ＣＦ２−Ｏ−ＣＨＦＣＦ２−Ｏ−ＣＨ２−ＣＦ２Ｏ｛（ＣＦ２Ｏ）ｐ（ＣＦ２ＣＦ２Ｏ）ｑ｝−ＣＦ２ＣＨ２−Ｏ−ＣＦ２ＣＨＦ−Ｏ−ＣＦ２ＣＦ２−ＣＦ３  ・・・（３２−１−１）
ただし、ｐ／ｑ＝０．６、ｐ＋ｑ≒１５である。【０１１６】
混合物をＡＣ−２０００の１４４ｇで希釈し、シリカゲルカラムクロマトグラフィ（展開溶媒：ＡＣ−２０００およびＡＥ−３０００）に展開して目的物を分取した。分取後、表２に示す質量比となるように化合物（１２−１−１）と化合物（２３−１−２）とを混合して混合物（ｐ２−１）〜（ｐ２−５）を調製した。
化合物（１２−１−１）のＭｎは１，８３０であり、化合物（２３−１−２）のＭｎは１，５７０であった。【０１１７】
【表２】
2016175315.tif 000005
【０１１８】
〔化合物〕
（化合物（ｂ））
（ｂ−１）：ＨＯＣＨ２ＣＨ２ＯＣ（＝Ｏ）ＣＨ＝ＣＨ２（日本触媒社製、２−ヒドロキシエチルアクリレート）。【０１１９】
（ポリイソシアネート（ｃ））
（ｃ−１）：式（６−１）で表されるイソシアヌレート変性ヘキサメチレンジイソシアネート（ｓ、ｔおよびｕ＝６）（旭化成ケミカルズ社製、ＤＵＲＡＮＡＴＥ（登録商標）  ＴＫＡ−１００、ヘキサメチレンジイソシアネートの環状３量体、イソシアネート基含有量：２１．８質量％）。【０１２０】
（光重合性化合物）
（ｍ−１）：ジペンタエリスリトールヘキサアクリレート（モノマー（ｍ１１）に該当）、
（ｍ−２）：トリス（アクリロイルオキシエチル）イソシアヌレート（モノマー（ｍ１２）に該当）。【０１２１】
（光重合開始剤）
（ｉ−１）：２−メチル−１−｛４−（メチルチオ）フェニル｝−２−モルホリノプロパン−１−オン。【０１２２】
（有機溶媒）
（ｓ−１）：２，２，３，３−テトラフルオロプロパノール、
（ｓ−２）：プロピレングリコールモノメチルエーテル。【０１２３】
〔例１〕
（含フッ素化合物の製造）
撹拌機を装着した５０ｍＬの２つ口フラスコに、トリイソシアネート（ｃ−１）の１．０ｇ、ＡＫ−２２５の６．０ｇを入れ、ＤＢＴＤＬの７．５ｍｇおよび２，６−ジ−ｔｅｒｔ−ブチル−ｐ−クレゾールの０．３ｍｇを加えた。窒素雰囲気中、室温で撹拌しながら１時間かけて、混合物（ｐ１−１）の０．９８ｇをＡＫ−２２５の１．０ｇに溶かした溶液を滴下し、室温で１２時間撹拌した。４０℃に加温し、化合物（ｂ−１）の０．７６ｇを２分間で滴下し、１２時間撹拌した。赤外吸収スペクトルによってイソシアナート基の吸収が完全に消失していることを確認できたため、得られた反応溶液をエバポレータで濃縮して目的の含フッ素化合物を得た。【０１２４】
（ハードコート層形成用組成物の調製）
３０ｍＬのバイアル管に、含フッ素化合物の１ｍｇ、光重合性化合物（ｍ−１）の９４ｍｇ、光重合性化合物（ｍ−２）の９４ｍｇ、光重合開始剤（ｉ−１）の１１ｍｇ、有機溶媒（ｓ−１）の１８ｍｇ、有機溶媒（ｓ−２）の１１７ｍｇを入れ、常温および遮光にした状態で、１時間撹拌して、ハードコート層形成用組成物を得た。【０１２５】
（ハードコート層の形成）
ポリエチレンテレフタレート基材の表面にハードコート層形成用組成物をバーコートにより塗布し、塗膜を形成し、５０℃のホットプレートで１分間乾燥させ、基材の表面に乾燥膜を形成した。高圧水銀ランプを用いて紫外線（光量：３００ｍＪ／ｃｍ２、波長３６５ｎｍの紫外線積算エネルギー量）を照射し、基材の表面に厚さ５μｍのハードコート層を形成した。
含フッ素化合物のＭｎ、ハードコート層形成用組成物およびハードコート層の評価結果を表３に示す。【０１２６】
〔例２〜６〕
混合物（ｐ１−１）を混合物（ｐ１−２）〜（ｐ１−６）に変更した以外は、例１と同様にして含フッ素化合物を製造し、ハードコート層形成用組成物を調製し、ハードコート層を形成した。含フッ素化合物のＭｎ、ハードコート層形成用組成物およびハードコート層の評価結果を表３に示す。【０１２７】
【表３】
2016175315.tif 000006
【０１２８】
〔例７〜１１〕
混合物（ｐ１−１）を混合物（ｐ２−１）〜（ｐ２−５）に変更した以外は、例１と同様にして含フッ素化合物を製造し、ハードコート層形成用組成物を調製し、ハードコート層を形成した。含フッ素化合物のＭｎ、ハードコート層形成用組成物およびハードコート層の評価結果を表４に示す。【０１２９】
【表４】
2016175315.tif 000007
【０１３０】
例２、３、６、８、９の含フッ素化合物は、化合物（ａ１）と化合物（ａ２）と化合物（ｂ）とポリイソシアネート（ｃ）とを反応させて得られたものであって、化合物（ａ１）と化合物（ａ２）との合計のうち化合物（ａ１）の割合が９９．９〜６０質量％であるため、ハードコート層の防汚性および防汚性の擦れ耐性に優れる。
例１、７の含フッ素化合物は、化合物（ａ１）の割合が１００質量％であり、化合物（ａ２）の割合が０質量％であるため、防汚性の擦れ耐性がやや劣る。
例４、１０の含フッ素化合物は、化合物（ａ１）の割合が６０質量％未満であり、化合物（ａ２）の割合が４０質量％超であるため、相溶性が悪い。また、防汚性が劣る。
例５、１１の含フッ素化合物は、化合物（ａ１）の割合が０質量％であり、化合物（ａ２）の割合が１００質量％であるため、含フッ素化合物の製造の際に不溶物が生成した。
【産業上の利用可能性】
【０１３１】
本発明の含フッ素化合物は、対象物（ハードコート層等）への優れた防汚性および防汚性の擦れ耐性の付与に好適に用いることができる。また、樹脂材料に混合して成形品に防汚性および防汚性の擦れ耐性を付与する用途、金型等の離型剤、ベアリング等の油漏れ防止、電子部品等を加工する際のプロセス溶液の付着防止、加工品の防湿等に用いることができる。
なお、２０１５年４月３０日に出願された日本特許出願２０１５−０９２９２８号の明細書、特許請求の範囲および要約書の全内容をここに引用し、本発明の明細書の開示として、取り入れるものである。
【国際調査報告】
2016175315.tif 000008
2016175315.tif 000009
2016175315.tif 000010
2016175315.tif 000011